"A有機酸のリチウム塩及びポリアニオン型リチウム塩からなる群から選択される一種以上のリチウム塩、Cホウ素化合物、D有機溶媒及びEリチウムビスオキサレートボレートが配合されてなることを特徴とする電解質。さらに、Bマトリクスポリマーが配合されてなることを特徴とする請求項1に記載の電解質。前記Aリチウム塩が、カルボン酸リチウム塩及びスルホン酸リチウム塩からなる群から選択される一種以上であることを特徴とする請求項1又は2に記載の電解質。前記Aリチウム塩が、ギ酸リチウム、酢酸リチウム、プロピオン酸リチウム、酪酸リチウム、イソ酪酸リチウム、吉草酸リチウム、イソ吉草酸リチウム、カプロン酸リチウム、エナント酸リチウム、カプリル酸リチウム、ペラルゴン酸リチウム、カプリン酸リチウム、ラウリン酸リチウム、ミリスチン酸リチウム、ペンタデシル酸リチウム、パルミチン酸リチウム、オレイン酸リチウム、リノール酸リチウム、シュウ酸リチウム、乳酸リチウム、酒石酸リチウム、マレイン酸リチウム、フマル酸リチウム、マロン酸リチウム、コハク酸リチウム、リンゴ酸リチウム、クエン酸リチウム、グルタル酸リチウム、アジピン酸リチウム、フタル酸リチウム、安息香酸リチウム、ポリ2-アクリルアミド-2-メチル-1-プロパンスルホン酸リチウム、ポリスチレンスルホン酸リチウム、ポリビニルスルホン酸リチウム、ポリパーフルオロスルホン酸リチウム、ポリメタアクリル酸リチウム、ポリマレイン酸リチウム、ポリフマル酸リチウム、ポリムコン酸リチウム、ポリソルビン酸リチウム、ポリアクリロニトリル-ブタジエン-アクリル酸リチウム共重合体、ポリtert-ブチルアクリレート-エチルアクリレート-メタクリル酸リチウム共重合体、ポリエチレン-アクリル酸リチウム共重合体及びポリメチルメタクリレート-メタクリル酸リチウム共重合体からなる群から選択される一種以上であることを特徴とする請求項1~3のいずれか一項に記載の電解質。前記Cホウ素化合物が、ハロゲン化ホウ素、ハロゲン化ホウ素アルキルエーテル錯体、ハロゲン化ホウ素アルコール錯体、及びハロゲン化ホウ素塩からなる群から選択される一種以上であることを特徴とする請求項1~4のいずれか一項に記載の電解質。前記Cホウ素化合物が、三フッ化ホウ素、三フッ化ホウ素ジメチルエーテル錯体、三フッ化ホウ素ジエチルエーテル錯体、三フッ化ホウ素ジn-ブチルエーテル錯体、三フッ化ホウ素ジtert-ブチルエーテル錯体、三フッ化ホウ素tert-ブチルメチルエーテル錯体、三フッ化ホウ素テトラヒドロフラン錯体、三フッ化ホウ素メタノール錯体、三フッ化ホウ素プロパノール錯体、及び三フッ化ホウ素フェノール錯体、及び三フッ化ホウ素ピペリジニウムからなる群から選択される一種以上であることを特徴とする請求項1~5のいずれか一項に記載の電解質。前記Bマトリクスポリマーが、ポリエーテル系ポリマー、フッ素系ポリマー、ポリアクリル系ポリマー、ポリアクリロニトリル、ポリホスファゼン及びポリシロキサンからなる群から選択される一種以上であることを特徴とする請求項2~6のいずれか一項に記載の電解質。前記Bマトリクスポリマーが、ポリエチレンオキシド、ポリプロピレンオキシド、ポリフッ化ビニル、ポリフッ化ビニリデン、ポリフッ化ビニリデン-六フッ化プロピレン共重合体、ポリフッ化ビニリデン-六フッ化アセトン共重合体、ポリテトラフルオロエチレン、ポリアクリロニトリル、ポリホスファゼン及びポリシロキサンからなる群から選択される一種以上であることを特徴とする請求項2~7のいずれか一項に記載の電解質。前記D有機溶媒が、炭酸エステル化合物、ラクトン化合物及びスルホン化合物からなる群から選択される一種以上であることを特徴とする請求項1~8のいずれか一項に記載の電解質。前記D有機溶媒が、エチレンカーボネート、プロピレンカーボネート、ブチレンカーボネート、ジメチルカーボネート、メチルエチルカーボネート、ジエチルカーボネート、γ-ブチロラクトン及びスルホランからなる群から選択される一種以上であることを特徴とする請求項1~9のいずれか一項に記載の電解質。配合成分の総量に占めるEリチウムビスオキサレートボレートの比率が0.2~13質量であることを特徴とする請求項1~10のいずれか一項に記載の電解質。請求項1~11のいずれか一項に記載の電解質を用いて得られたことを特徴とするリチウムイオン二次電池。リチウムイオン二次電池においては、リチウム塩に、有機溶媒に溶解し易い、化学的安定性及び熱安定性が高い、低コストである、などの特性が求められるが、これらすべての要望を満たすのは非常に困難である。例えば、市販品の電池で使用されているLiPF6は、熱的不安定で、かつ加水分解され易く、また、LiNSO2CF32はコストが高いという問題点があった。さらに、リチウムイオン二次電池においては、充放電を繰り返して行うことができるサイクル数サイクル特性を向上させることが重要な課題となっていた。本発明は上記事情に鑑みてなされたものであり、充放電を多数回繰り返して行うことができる、サイクル特性に優れた、新規の電解質を用いたリチウムイオン二次電池を提供することを課題とする。上記課題を解決するため、本発明は、A有機酸のリチウム塩及びポリアニオン型リチウム塩からなる群から選択される一種以上のリチウム塩、Cホウ素化合物、D有機溶媒及びEリチウムビスオキサレートボレートが配合されてなることを特徴とする電解質を提供する。本発明の電解質においては、さらに、Bマトリクスポリマーが配合されてなることが好ましい。本発明の電解質においては、前記Aリチウム塩が、カルボン酸リチウム塩及びスルホン酸リチウム塩からなる群から選択される一種以上であることが好ましい。本発明の電解質においては、前記Aリチウム塩が、ギ酸リチウム、酢酸リチウム、プロピオン酸リチウム、酪酸リチウム、イソ酪酸リチウム、吉草酸リチウム、イソ吉草酸リチウム、カプロン酸リチウム、エナント酸リチウム、カプリル酸リチウム、ペラルゴン酸リチウム、カプリン酸リチウム、ラウリン酸リチウム、ミリスチン酸リチウム、ペンタデシル酸リチウム、パルミチン酸リチウム、オレイン酸リチウム、リノール酸リチウム、シュウ酸リチウム、乳酸リチウム、酒石酸リチウム、マレイン酸リチウム、フマル酸リチウム、マロン酸リチウム、コハク酸リチウム、リンゴ酸リチウム、クエン酸リチウム、グルタル酸リチウム、アジピン酸リチウム、フタル酸リチウム、安息香酸リチウム、ポリ2-アクリルアミド-2-メチル-1-プロパンスルホン酸リチウム、ポリスチレンスルホン酸リチウム、ポリビニルスルホン酸リチウム、ポリパーフルオロスルホン酸リチウム、ポリメタアクリル酸リチウム、ポリマレイン酸リチウム、ポリフマル酸リチウム、ポリムコン酸リチウム、ポリソルビン酸リチウム、ポリアクリロニトリル-ブタジエン-アクリル酸リチウム共重合体、ポリtert-ブチルアクリレート-エチルアクリレート-メタクリル酸リチウム共重合体、ポリエチレン-アクリル酸リチウム共重合体及びポリメチルメタクリレート-メタクリル酸リチウム共重合体からなる群から選択される一種以上であることが好ましい。本発明の電解質においては、前記Cホウ素化合物が、ハロゲン化ホウ素、ハロゲン化ホウ素アルキルエーテル錯体、ハロゲン化ホウ素アルコール錯体、及びハロゲン化ホウ素塩からなる群から選択される一種以上であることが好ましい。本発明の電解質においては、前記Cホウ素化合物が、三フッ化ホウ素、三フッ化ホウ素ジメチルエーテル錯体、三フッ化ホウ素ジエチルエーテル錯体、三フッ化ホウ素ジn-ブチルエーテル錯体、三フッ化ホウ素ジtert-ブチルエーテル錯体、三フッ化ホウ素tert-ブチルメチルエーテル錯体、三フッ化ホウ素テトラヒドロフラン錯体、三フッ化ホウ素メタノール錯体、三フッ化ホウ素プロパノール錯体、及び三フッ化ホウ素フェノール錯体、及び三フッ化ホウ素ピペリジニウムからなる群から選択される一種以上であることが好ましい。本発明の電解質においては、前記Bマトリクスポリマーが、ポリエーテル系ポリマー、フッ素系ポリマー、ポリアクリル系ポリマー、ポリアクリロニトリル、ポリホスファゼン及びポリシロキサンからなる群から選択される一種以上であることが好ましい。本発明の電解質においては、前記Bマトリクスポリマーが、ポリエチレンオキシド、ポリプロピレンオキシド、ポリフッ化ビニル、ポリフッ化ビニリデン、ポリフッ化ビニリデン-六フッ化プロピレン共重合体、ポリフッ化ビニリデン-六フッ化アセトン共重合体、ポリテトラフルオロエチレン、ポリアクリロニトリル、ポリホスファゼン及びポリシロキサンからなる群から選択される一種以上であることが好ましい。本発明の電解質においては、前記D有機溶媒が、炭酸エステル化合物、ラクトン化合物及びスルホン化合物からなる群から選択される一種以上であることが好ましい。本発明の電解質においては、前記D有機溶媒が、エチレンカーボネート、プロピレンカーボネート、ブチレンカーボネート、ジメチルカーボネート、メチルエチルカーボネート、ジエチルカーボネート、γ-ブチロラクトン及びスルホランからなる群から選択される一種以上であることが好ましい。本発明の電解質においては、配合成分の総量に占めるEリチウムビスオキサレートボレートの比率が0.2~13質量であることが好ましい。また、本発明は、上記本発明の電解質を用いて得られたことを特徴とするリチウムイオン二次電池を提供する。本発明によれば、充放電を多数回繰り返して行うことができる、サイクル特性に優れた、新規の電解質を用いたリチウムイオン二次電池を提供できる。<電解質>本発明の電解質は、A有機酸のリチウム塩及びポリアニオン型リチウム塩からなる群から選択される一種以上のリチウム塩以下、リチウム塩と略記する、Cホウ素化合物、D有機溶媒及びEリチウムビスオキサレートボレート以下、LiBOBと略記するが配合されてなることを特徴とする。本発明の電解質は、Aリチウム塩をCホウ素化合物と併用していることで、リチウムイオン二次電池へ適用した場合に、充放電を繰り返し行うのに十分な性能を有する。また、ELiBOBを使用していることで、充放電を多数回繰り返して行うことができ、サイクル特性に優れる。[Aリチウム塩]前記Aリチウム塩は、有機酸のリチウム塩及び/又はポリアニオン型リチウム塩である。ここで、有機酸のリチウム塩とは、ポリアニオン型リチウム塩に該当しないものである。以下、各リチウム塩について、説明する。有機酸のリチウム塩前記有機酸のリチウム塩は、有機酸の酸基がリチウム塩を構成しているものであれば特に限定されず、好ましいものとしては、カルボン酸リチウム塩、スルホン酸リチウム塩等が例示できる。また、A有機酸のリチウム塩において、リチウム塩を構成する酸基の数は、特に限定されない。前記A有機酸のリチウム塩としては、カルボン酸のリチウム塩が好ましい。前記カルボン酸のリチウム塩は、脂肪族カルボン酸、脂環式カルボン酸及び芳香族カルボン酸のいずれのリチウム塩でもよく、1価カルボン酸及び多価カルボン酸のいずれのリチウム塩でもよい。好ましい前記カルボン酸のリチウム塩としては、ギ酸リチウム、酢酸リチウム、プロピオン酸リチウム、酪酸リチウム、イソ酪酸リチウム、吉草酸リチウム、イソ吉草酸リチウム、カプロン酸リチウム、エナント酸リチウム、カプリル酸リチウム、ペラルゴン酸リチウム、カプリン酸リチウム、ラウリン酸リチウム、ミリスチン酸リチウム、ペンタデシル酸リチウム、パルミチン酸リチウム、オレイン酸リチウム、リノール酸リチウム、シュウ酸リチウム、乳酸リチウム、酒石酸リチウム、マレイン酸リチウム、フマル酸リチウム、マロン酸リチウム、コハク酸リチウム、リンゴ酸リチウム、クエン酸リチウム、グルタル酸リチウム、アジピン酸リチウム、フタル酸リチウム、安息香酸リチウムが例示できる。前記カルボン酸のリチウム塩は、直鎖状又は分岐鎖状のカルボン酸のリチウム塩であることが好ましく、飽和カルボン酸炭素原子間の結合として不飽和結合を有しないカルボン酸のリチウム塩であることが好ましい。また、前記カルボン酸のリチウム塩は、炭素数が1~20であることが好ましく、1~10であることがより好ましい。ポリアニオン型リチウム塩前記ポリアニオン型リチウム塩は、特に限定されず、アニオン部及び該アニオン部と塩を形成するリチウムカチオンリチウムイオン、Liを含む繰り返し単位を有するオリゴマー又はポリマーであれば、いずれも好適に使用できる。好ましいものとしては、酸のリチウム塩である部位を複数含むものが例示でき、該酸としては、カルボン酸及びスルホン酸が例示できる。すなわち、ポリアニオン型リチウム塩の好ましいものとしては、ポリカルボン酸リチウム塩及びポリスルホン酸リチウム塩が例示できる。前記ポリカルボン酸リチウム塩の好ましいものとしては、ポリメタアクリル酸リチウム、ポリマレイン酸リチウム、ポリフマル酸リチウム、ポリムコン酸リチウム、ポリソルビン酸リチウム、ポリアクリロニトリル-ブタジエン-アクリル酸リチウム共重合体、ポリtert-ブチルアクリレート-エチルアクリレート-メタクリル酸リチウム共重合体、ポリエチレン-アクリル酸リチウム共重合体、ポリメチルメタクリレート-メタクリル酸リチウム共重合体が例示できる。なお、本明細書において、メタアクリル酸は、アクリル酸及びメタクリル酸の両方を指すものとする。前記ポリスルホン酸リチウム塩の好ましいものとしては、ポリ2-アクリルアミド-2-メチル-1-プロパンスルホン酸リチウム、ポリスチレンスルホン酸リチウム、ポリビニルスルホン酸リチウム、ポリパーフルオロスルホン酸リチウムが例示できる。ポリパーフルオロスルホン酸リチウムとしては、ポリパーフルオロアルケンスルホン酸リチウムや、下記一般式1で表されるものが例示できる。式中、m及びnはそれぞれ独立して1以上の整数である。Aリチウム塩は、一種を単独で使用してもよいし、二種以上を併用してもよい。二種以上を併用する場合には、その組み合わせ及び比率は目的に応じて適宜選択すればよい。例えば、有機酸のリチウム塩及びポリアニオン型リチウム塩のいずれか一方のみを使用してもよいし、両方を併用してもよい。Aリチウム塩は、カルボン酸リチウム塩及びスルホン酸リチウム塩からなる群から選択される一種以上であることが好ましい。すなわち、有機酸のリチウム塩に該当するカルボン酸のリチウム塩及びスルホン酸のリチウム塩、並びにポリアニオン型リチウム塩に該当するポリカルボン酸リチウム塩及びポリスルホン酸リチウム塩からなる群から選択される一種以上であることが好ましく、有機酸のリチウム塩に該当するカルボン酸のリチウム塩、並びにポリアニオン型リチウム塩に該当するポリカルボン酸リチウム塩及びポリスルホン酸リチウム塩からなる群から選択される一種以上であることがより好ましい。[Cホウ素化合物]前記Cホウ素化合物は特に限定されないが、好ましいものとして具体的には、三フッ化ホウ素等のハロゲン化ホウ素;三フッ化ホウ素ジメチルエーテル錯体BF3OCH32、三フッ化ホウ素ジエチルエーテル錯体BF3OC2H52、三フッ化ホウ素ジn-ブチルエーテル錯体BF3OC4H92、三フッ化ホウ素ジtert-ブチルエーテル錯体BF3OCH33C2、三フッ化ホウ素tert-ブチルメチルエーテル錯体BF3OCH33CCH3、三フッ化ホウ素テトラヒドロフラン錯体BF3OC4H8等のハロゲン化ホウ素アルキルエーテル錯体;三フッ化ホウ素メタノール錯体BF3HOCH3、三フッ化ホウ素プロパノール錯体BF3HOC3H7、三フッ化ホウ素フェノール錯体BF3HOC6H5等のハロゲン化ホウ素アルコール錯体;三フッ化ホウ素ピペリジニウム等のハロゲン化ホウ素塩;2,4,6-トリメトキシボロキシン等の2,4,6-トリアルコキシボロキシン;ホウ酸トリメチル、ホウ酸トリエチル、ホウ酸トリ-n-プロピル、ホウ酸トリ-n-ブチル、ホウ酸トリ-n-ペンチル、ホウ酸トリ-n-ヘキシル、ホウ酸トリ-n-ヘプチル、ホウ酸トリ-n-オクチル、ホウ酸トリイソプロピル、ホウ酸トリオクタデシル等のホウ酸トリアルキル;ホウ酸トリフェニル等のホウ酸トリアリール;トリストリメチルシリルボラート等のトリストリアルキルシリルボラートが例示できる。Cホウ素化合物は、例えば、Aリチウム塩のうち有機酸のリチウム塩に対しては、リチウムイオンのアニオン部からの解離を促進し、有機溶媒への溶解性を向上させる機能を有していると推測される。また、ポリアニオン型リチウム塩に対しては、リチウムイオンのアニオン部からの解離を促進し、電解質のイオン伝導度及びリチウムイオンの輸率を向上させる機能を有していると推測される。ここで、リチウムイオンの輸率とは、イオン伝導度全体におけるリチウムイオンによるイオン伝導度の割合を指し、例えば、リチウムイオン二次電池における電解質では、1に近いほど好ましい。Cホウ素化合物は、一種を単独で使用してもよいし、二種以上を併用してもよい。二種以上を併用する場合には、その組み合わせ及び比率は目的に応じて適宜選択すればよい。本発明において、Cホウ素化合物は、ハロゲン化ホウ素、ハロゲン化ホウ素アルキルエーテル錯体、ハロゲン化ホウ素アルコール錯体、及びハロゲン化ホウ素塩からなる群から選択される一種以上であることが好ましい。本発明の電解質において、Cホウ素化合物の配合量は特に限定されず、Cホウ素化合物やAリチウム塩の種類に応じて適宜調節すればよい。通常は、[Cホウ素化合物の配合量モル数]/[配合されたAリチウム塩中のリチウム原子のモル数]のモル比が0.3以上であることが好ましく、0.7以上であることがより好ましい。このような範囲とすることで、リチウムイオン二次電池は、一層優れた電池性能を示す。また、前記モル比の上限値は本発明の効果を妨げない限り特に限定されないが、2.0であることが好ましく、1.5であることがより好ましい。[D有機溶媒]前記D有機溶媒は特に限定されないが、好ましいものとして具体的には、エチレンカーボネート、プロピレンカーボネート、ブチレンカーボネート、ジメチルカーボネート、メチルエチルカーボネート、ジエチルカーボネート、ビニレンカーボネート等の炭酸エステル化合物;γ-ブチロラクトン等のラクトン化合物;ギ酸メチル、酢酸メチル、プロピオン酸メチル等のカルボン酸エステル化合物;テトラヒドロフラン、ジメトキシエタン等のエーテル化合物;アセトニトリル等のニトリル化合物;スルホラン等のスルホン化合物が例示できる。前記有機溶媒は、一種を単独で使用してもよいし、二種以上を併用してもよい。二種以上を併用する場合には、その組み合わせ及び比率は目的に応じて適宜選択すればよい。本発明において、前記有機溶媒は、炭酸エステル化合物、ラクトン化合物及びスルホン化合物からなる群から選択される一種以上であることが好ましく、エチレンカーボネート、プロピレンカーボネート、ブチレンカーボネート、ジメチルカーボネート、メチルエチルカーボネート、ジエチルカーボネート、ビニレンカーボネート、γ-ブチロラクトン及びスルホランからなる群から選択される一種以上であることがより好ましい。本発明の電解質において、前記有機溶媒の配合量は特に限定されず、例えば、電解質の種類に応じて、適宜調節すればよい。通常は、配合されたリチウム原子Liの濃度が、好ましくは0.2~3.0モル/L、より好ましくは0.4~2.0モル/Lとなるように、配合量を調節するとよい。[ELiBOB]本発明の電解質において、配合成分の総量に占めるELiBOBの比率は、0.2~13質量であることが好ましく、0.5~10質量であることがより好ましい。下限値以上とすることで、リチウムイオン二次電池のサイクル特性がより向上する。また、上限値以下とすることで、電解質中におけるELiBOBの析出を抑制するより高い効果が得られると共に、リチウムイオンの伝導がより円滑となり、より優れた電池性能が得られる。本発明の電解質を用いることで、電極、特に負極表面を被覆する、ELiBOBに由来する安定な表面層が形成され、その結果、充放電時にも破壊されることのないこの表面層によって電極表面が保護され、リチウムイオン二次電池のサイクル特性が向上すると推測される。[Bマトリクスポリマー]本発明の電解質は、Aリチウム塩、Cホウ素化合物、D有機溶媒及びELiBOB以外に、さらに、Bマトリクスポリマーが配合されてなるものでもよい。Bマトリクスポリマーを配合することで、電解質の他の成分電解液をBマトリクスポリマー中に保持し、ゲル電解質とすることができる。前記ゲル電解質は、リチウムイオン二次電池が通常使用される40°C以下の環境において、流動性を示さないものが好ましい。Bマトリクスポリマーは、特に限定されず、固体電解質分野で公知のものが適宜使用できる。Bマトリクスポリマーの好ましいものとして具体的には、ポリエチレンオキシド、ポリプロピレンオキシド等のポリエーテル系ポリマー;ポリフッ化ビニル、ポリフッ化ビニリデン、ポリフッ化ビニリデン-六フッ化プロピレン共重合体、ポリフッ化ビニリデン-六フッ化アセトン共重合体、ポリテトラフルオロエチレン等のフッ素系ポリマー;ポリメタアクリル酸メチル、ポリメタアクリル酸エチル、ポリアクリルアミド、エチレンオキシドユニットを含むポリアクリレート等のポリアクリル系ポリマー;ポリアクリロニトリル;ポリホスファゼン;ポリシロキサンが例示できる。Bマトリクスポリマーは、一種を単独で使用してもよいし、二種以上を併用してもよい。二種以上を併用する場合には、その組み合わせ及び比率は目的に応じて適宜選択すればよい。本発明において、Bマトリクスポリマーは、ポリエチレンオキシド、ポリプロピレンオキシド、ポリフッ化ビニル、ポリフッ化ビニリデン、ポリフッ化ビニリデン-六フッ化プロピレン共重合体、ポリフッ化ビニリデン-六フッ化アセトン共重合体、ポリテトラフルオロエチレン、ポリアクリロニトリル、ポリホスファゼン及びポリシロキサンからなる群から選択される一種以上であることが好ましい。本発明の電解質において、Bマトリクスポリマーの配合量は特に限定されず、その種類に応じて適宜調節すればよいが、配合成分の総量に占めるBマトリクスポリマーの配合量は、2~80質量であることが好ましい。下限値以上とすることで、ゲル電解質の強度が一層向上し、上限値以下とすることで、リチウムイオン二次電池は一層優れた電池性能を示す。[Fその他の成分]本発明の電解質は、Aリチウム塩、Cホウ素化合物、D有機溶媒及びELiBOB、並びに必要に応じてBマトリクスポリマー以外に、本発明の効果を妨げない範囲内において、Fその他の成分が配合されていてもよい。前記Fその他の成分としては、無機フィラー、可塑剤が例示できる。前記無機フィラーは特に限定されないが、好ましいものとして具体的には、酸化アルミニウムAl2O3、酸化チタンTiO2、二酸化ケイ素SiO2、チタン酸バリウム、メソポーラスシリカが例示できる。前記可塑剤は特に限定されないが、好ましいものとして具体的には、ジエチレングリコールジメチルエーテル、テトラエチレングリコールジメチルエーテル、ポリエチレングリコールジメチルエーテル等のオリゴエチレンオキシドが例示できる。Fその他の成分は、それぞれ一種を単独で使用しても良いし、二種以上を併用しても良い。二種以上を併用する場合には、その組み合わせ及び比率は目的に応じて適宜選択すれば良い。[電解質の製造方法]本発明の電解質を製造する方法は、特に限定されず、Aリチウム塩、Cホウ素化合物、D有機溶媒及びELiBOB、並びに必要に応じてBマトリクスポリマー及び/又はFその他の成分を適宜配合することで、前記電解質を製造できる。各成分の配合時の添加順序、温度、時間等の各条件は、配合成分の種類に応じて任意に調節できる。Bマトリクスポリマーを配合する場合には、例えば、電解質中のD有機溶媒の一部を乾燥等により除去して、ゲル電解質としてもよい。<リチウムイオン二次電池>本発明のリチウムイオン二次電池は、上記本発明の電解質を用いて得られたことを特徴とする。本発明のリチウムイオン二次電池は、本発明の電解質を用いること以外は、従来のリチウムイオン二次電池と同様の構成とすることができ、例えば、負極、正極及び前記電解質を備えて構成される。さらに必要に応じて、負極と正極との間に、セパレータが設けられていてもよい。前記負極の材質は特に限定されないが、金属リチウム、リチウム合金、リチウムを吸蔵及び放出し得る炭素系材料、金属酸化物等が例示でき、これら材質からなる群から選択される一種以上であることが好ましい。前記正極の材質は特に限定されないが、コバルト酸リチウム、ニッケル酸リチウム、マンガン酸リチウム、オリビン型リン酸鉄リチウム等の遷移金属酸化物が例示でき、これら材質からなる群から選択される一種以上であることが好ましい。前記セパレータの材質は特に限定されないが、微多孔性の高分子膜、不織布、ガラスファイバー等が例示でき、これら材質からなる群から選択される一種以上であることが好ましい。本発明のリチウムイオン二次電池の形状は、特に限定されず、円筒型、角型、コイン型、シート型等、種々のものに調節できる。本発明のリチウムイオン二次電池は、公知の方法に従って、例えば、グローブボックス内又は乾燥空気雰囲気下で、前記電解質及び電極を使用して製造すればよい。以下、具体的実施例により、本発明についてさらに詳しく説明する。ただし、本発明は、以下に示す実施例に何ら限定されるものではない。本実施例で使用した化学物質を以下に示す。Aポリアニオン型リチウム塩の原料ポリアクリル酸以下、PAAと略記する質量平均分子量5000、和光純薬工業社製水酸化リチウム一水和物LiOHH2Oアルドリッチ社製Bマトリクスポリマーポリフッ化ビニリデン以下、PVdFと略記するアルドリッチ社製Cホウ素化合物三フッ化ホウ素ジエチルエーテル錯体BF3OC2H52東京化成工業社製D有機溶媒エチレンカーボネート以下、ECと略記するアルドリッチ社製γ-ブチロラクトン以下、GBLと略記するアルドリッチ社製ELiBOBCHEMTALL社製、純度97.4Fその他テトラヒドロフラン以下、THFと略記する脱水、アルドリッチ社製<ポリアニオン型リチウム塩の製造>[製造例1]ポリアクリル酸リチウム以下、PAA-Liと略記するの調製PAA10.0g、138.8mmolを丸底フラスコに量り取り、これを100mLの蒸留水に溶解させた。この溶液を、LiOHH2O5.99g、139.5mmolを60mlの蒸留水に溶かした溶液に添加した。室温で24時間撹拌した後、ロータリーエバポレーターを用いて溶液を約40mLになるまで濃縮した。濃縮した溶液を、500mLのメタノールにゆっくりと1mLずつスポイトで滴下し、析出した固体を再度メタノールにて洗浄することによって、白色のPAA-Liを得た。<リチウムイオン二次電池の製造>以下に示す実施例及び比較例におけるリチウムイオン二次電池コイン型セルの製造は、電解質膜の作製からすべてドライボックス内又は真空デシケータ内で行った。[実施例1]電解質膜の製造PVdFの10質量THF溶液を調製した。また、製造例1で得られたPAA-Li2.00g、及びBF3OC2H523.64gをTHF14.36gと混合し、PAA-Li及びBF3OC2H52のTHF溶液を調製した。PVdFの10質量THF溶液1.0g、PAA-Li及びBF3OC2H52のTHF溶液0.682g、LiBOB0.01g、EC及びGBLの混合溶媒EC/GBL=3/7体積比0.9gをサンプル瓶に量り取り、25°Cで24時間攪拌した。得られた溶液を所定量、ポリテトラフルオロエチレン製のシャーレ直径5cmにキャスティングした。次いで、前記シャーレを真空デシケータ内に移し、ここに乾燥窒素ガスを2L/分の流量で流しながら24時間乾燥させ、THFを除去することによって、電解質膜を得た。各成分の配合量を表1に示す。なお、表1中、E比率質量は、配合成分の総量に占めるELiBOBの配合比率を示す。また、配合されたAPAA-Li中のリチウム原子のモル数mmolは、表1中のAPAA-Liのモル数mmolと同じである。コイン型セルの製造負極宝泉株式会社製及び正極宝泉株式会社製を直径10mmの円板状に打ち抜いた。また、上記で作製した電解質膜を直径17mmの円板状に打ち抜いた。得られた正極、電解質膜及び負極をこの順にSUS製の電池容器CR2032内で積層し、さらに負極上に、SUS製の板厚さ1.5mm、直径16mmを載せ、蓋をすることによりコイン型セルを製造した。[実施例2~3、比較例1]各成分の配合量を表1に示す通りとしたこと以外は、実施例1と同様の方法で、電解質膜及びコイン型セルを製造した。<サイクル特性の評価>上記各実施例及び比較例のコイン型セルを、25°Cにおいて電流値1Cで4.2Vまで充電した後、電流値1Cで2.7Vまで放電した。この充放電サイクルを繰り返し行い、理論容量1.5mAに対して、1.2mA理論容量の80になるまで充放電できるサイクル数を求めた。結果を表2に示す。上記結果から明らかなように、LiBOBを使用した新たな電解質によって、サイクル特性に優れたリチウムイオン二次電池が得られた。また、いずれの実施例においても、電解質膜ではLiBOBの析出が認められず、リチウムイオン二次電池は十分な充放電特性を有し、LiBOBの配合量が多いほど、サイクル特性が優れていた。"